КАТАЛИЗАТОР ДЛЯ ОКСИХЛОРИРОВАНИЯ ЭТИЛЕНА ДО 1,2-ДИХЛОРЭТАНА

2
1. Каталитическая композиция, содержащая носитель, имеющий осажденные на нем каталитически активные металлы, содержащие от около 2 до около 8% по массе меди, от ноля до около 0,6 моль/кг одного или более щелочных металлов, от около 0,08 до около 0,85 моль/кг одного или более щелочноземельных металлов и от около 0,09 до около 0,9 моль/кг одного или более переходных металлов, выбранных из группы, состоящей из Mn, Re и их смесей, все в расчете на общую массу композиции катализатора, при условии, что металлы импрегнировали на псевдоожижаемую подложку в виде их хлоридов или других водорастворимых солей с площадью поверхности по БЭТ от около 80 до около 220 м/г.
2. Каталитическая композиция по п. 1, отличающаяся тем, что композиция каталитически активного металла содержит от около 3% до около 6% по массе меди, от ноля до около 0,4 моль/кг щелочного(ных) металла(ов), от около 0,2% до около 0,75 моль/кг щелочноземельного(ных) металла(ов) и от около 0,09 до около 0,4 моль/кг переходного(ных) металла(ов).
3. Каталитическая композиция по п. 1, отличающаяся тем, что подложка представляет собой подложку на основе оксида алюминия.
4. Каталитическая композиция по п. 1, отличающаяся тем, что щелочной металл представляет собой по меньшей мере один металл, выбранный из группы, состоящей из калия, лития, натрия, рубидия и цезия.
5. Каталитическая композиция по п. 1, отличающаяся тем, что щелочной металл представляет собой калий.
6. Каталитическая композиция по п. 1, отличающаяся тем, что щелочноземельный металл представляет собой магний.
7. Каталитическая композиция по п. 1, отличающаяся тем, что переходный металл представляет собой марганец.
8. Каталитическая композиция, содержащая подложку, имеющую осажденные каталитически активные металлы, содержащие от около 2 до около 8% по массе меди, от ноля до около 2% по массе калия, еще от около 0,2 до около 2,0%
2
по массе магния и от около 0,5 до около 5,0% по массе марганца, при условии, что металлы импрегнировали в псевдоожижаемую подложку в виде их хлоридов или других водорастворимых солей с площадью поверхности по БЭТ от около 80 до около 220 м/г.
2
9. Способ оксихлорирования этилена для получения 1,2-дихлорэтана, который включает приведение в контакт смеси этилена, кислорода или кислородсодержащего газа и хлористого водорода с катализатором в реакционной зоне и извлечение 1,2-дихлорэтана из сточных вод в реакционной зоне, при этом указанный катализатор содержит подложку, имеющую осажденные на ней каталитически активные металлы, содержащие от около 2% до около 8% по массе меди, от ноля до около 0,6 моль/кг одного или более щелочных металлов, от около 0,08 до около 0,85 моль/кг одного или более щелочноземельных металлов и от около 0,09 до около 0,9 моль/кг одного или более переходных металлов, выбранных из группы, состоящей из Mn, Re и их смесей, все в расчете на общую массу композиции катализатора, при условии, что металлы импрегнировали в псевдоожижаемую подложку в виде их хлоридов или других водорастворимых солей с площадью поверхности по БЭТ от около 80 до около 220 м/г.
10. Способ по п. 9, отличающийся тем, что каталитически активный(ные) металл(ы) содержит(жат) от около 3% до около 6% по массе меди, от ноля до около 0,4 моль/кг щелочного(ных) металла(ов), от около 0,2 до около 0,75 моль/кг щелочноземельного(ных) металла(ов) и от около 0,09 до около 0,4 моль/кг переходного(ных) металла(ов).
11. Способ по п. 9, отличающийся тем, что металлы нанесены на поддающуюся псевдоожижению подложку на основе оксида алюминия.
12. Способ по п. 9, отличающийся тем, что щелочной металл представляет собой по меньшей мере один металл, выбранный из группы, состоящей из калия, лития, натрия, рубидия и цезия.
13. Способ по п. 12, отличающийся тем, что щелочной металл представляет собой калий.
14. Способ по п. 9, отличающийся тем, что щелочноземельный металл представляет собой магний.
15. Способ по п. 9, отличающийся тем, что переходный металл представляет собой марганец.
2
16. Способ оксихлорирования этилена с целью получения 1,2-дихлорэтана, который включает приведение в контакт смеси этилена, кислорода или кислородсодержащего газа и хлористого водорода с катализатором в реакционной зоне и извлечение 1,2-дихлорэтана из сточных вод в реакционной зоне, при этом указанный катализатор содержит подложку, имеющую осажденные на ней каталитически активные металлы, содержащие от около 2 до около 8% по массе меди, от ноля до около 2% по массе калия, от около 0,2 до около 2,0% по массе магния и от около 0,5 до около 5,0% по массе марганца, при условии, что металлы импрегнировали в псевдоожижаемую подложку в виде их хлоридов или других водорастворимых солей с площадью поверхности по БЭТ от около 80 до около 220 м/г.
17. Способ по п. 9, дополнительно характеризуемый тем, что соотношение этилена, HCl и кислорода использует диапазон от около 1,0 до около 2,0 молей этилена и от около 0,5 моль до около 0,9 моля кислорода на каждые 2,0 моля HCl.
18. Способ по п. 9, отличающийся тем, что реагенты пропускают над катализатором по способу однократно.
19. Способ по п. 9, отличающийся тем, что непрореагировавший этилен рециркулируют через реакционную зону.